(57)【特許請求の範囲】
【請求項１】
汚れが付着したプラスチックレンズを、カオトロピックイオンを含有してなるｐＨが１２以上の水溶液からなる洗浄剤を用いて、ハードコート層を設ける前に洗浄する工程を含むプラスチックレンズの製造方法。
【発明の詳細な説明】
【技術分野】
【０００１】
本発明は、プラスチックレンズの表面に付着した樹脂、未重合物、研磨粉、油脂分、ほこり等の汚れを除去するとともに、プラスチックレンズの表面を改質することのできる洗浄剤、および該洗浄剤を用いた洗浄方法に関する。
【背景技術】
【０００２】
プラスチックレンズ成形型枠から離型したプラスチックレンズの表面には、例えば、プラスチックレンズの原料が成形型枠の外側でポリマー化し、該ポリマーが離型時にプラスチックレンズ表面に付着したもの、ポリマー化しなかったプラスチックレンズの原料、離型材、面取り時に付着した樹脂粉、皮脂等が付着している。これらの中でも、ポリマー化物は、強固に固着しているため、洗浄が難しい。一方、プラスチックレンズの原料、離型材、皮脂等の有機物は、ポリマー化物に比較すると洗浄は容易であるが、再付着（洗浄液に一旦溶解した汚染物質が、被洗浄物に再度付着する現象）が起こりやすいという問題がある。
【０００３】
また、プラスチックレンズにハードコートを施す場合には、その前に洗浄により上記したような付着物を除去するが、汚染物の除去が十分に行われていないとコーティングした膜の密着性や膜厚がばらつくといった問題が起こる。このため、プラスチックレンズの製造において、洗浄工程は重要な工程の一つとなっている。
【０００４】
汚れが付着したプラスチックレンズを洗浄するための洗浄剤として、特定のアルキレンオキサイド化合物を含有する洗浄剤が知られている（特許文献１参照）。しかしながら、この洗浄剤のポリマー化物に対する洗浄力は不十分である。また、レンズ表面に洗浄剤に含まれるアルキレンオキサイド化合物が残存しているとハードコートを行った場合に膜厚がばらつくため、リンスによりアルキレンオキサイド化合物を完全に除去するために多段のリンスが必要となる。
【０００５】
また、ポリマー化物の洗浄に関しては、プラスチックレンズ製造に用いる成形ガラス型用の洗浄剤として、芳香族化合物、アルカリ剤、水等を含有した洗浄剤は知られている（特許文献２参照）。しかしながら、特許文献２には、上記洗浄剤を用いてプラスチックレンズを洗浄した例は記載されていない。
【０００６】
【特許文献１】特開２００１−１２９５００号公報
【特許文献２】特開平１１−１３１０９６号公報
【発明の開示】
【発明が解決しようとする課題】
【０００７】
このように、汚れが付着したプラスチックレンズを洗浄するための洗浄剤であって、洗浄が困難なポリマー汚れや再付着しやすい有機物を十分に除去でき、しかも多段のリンスを行う必要のない洗浄液はこれまで知られていない。そこで、本発明は、このような要求を満足する洗浄剤を提供することを目的とする。
【０００８】
更に本発明は、ハードコートを行う際の前処理としての洗浄工程に使用する洗浄剤であって、上記したような特徴を有すると共に、ハードコートによって形成されるコーティング膜の密着性や膜厚の均一性を向上できるようなク用洗浄剤を提供することを目的とする。
【課題を解決するための手段】
【０００９】
本発明者らは、上記課題を解決するために鋭意検討を行った。その結果、カオトロピックイオンを含有するアルカリ性水溶液を洗浄剤として用いることにより上記目的が達成できることを見出し、本発明を完成するに至った。
【００１０】
即ち、本発明は、汚れが付着したプラスチックレンズを、カオトロピックイオンを含有してなるｐＨが１２以上の水溶液からなる洗浄剤を用いて、ハードコート層を設ける前に洗浄する工程を含むプラスチックレンズの製造方法である。
【発明の効果】
【００１１】
本発明の洗浄剤は、従来の洗浄剤と比べてプラスチックレンズ表面を浄化する能力が高い。また、本発明の洗浄剤で洗浄されたプラスチックレンズをハードコートした場合、コーティング膜の密着性が高くなると同時に得られる厚さが均一なコート膜が得られる。このため、本発明の洗浄剤は、ハードコーティング等のコーティングを行う際の前処理として行う洗浄工程用の洗浄剤として好適である。また、本発明の洗浄剤は、環境への悪影響も少なく、かつ、不燃性であることから危険性も低い。このため、本発明の洗浄剤の使用に際しては、防爆設備などの特殊な設備は必要ない。
【００１２】
また、本発明の洗浄剤は、ｐＨを制御することにより洗浄速度をコントロールができるという特徴を有する。一般に、多量のポリマー化物が付着したプラスチックレンズ表面の洗浄においては洗浄に長時間を要するため速い洗浄速度が、少量のポリマー化物が付着したプラスチックレンズ表面の洗浄においては、プラスチックレンズ表面の化学的性質や物理的性質をコントロールするために遅い洗浄速度が望まれる傾向があるが、本発明の洗浄剤は上記のような特徴があるので、いずれの用途にも適応できる。
【発明を実施するための最良の形態】
【００１３】
本発明の洗浄剤は、プラスチックレンズの原料、離型材、面取り時に付着した樹脂粉、皮脂、ポリマーなどの汚れが付着したプラスチックレンズ表面を洗浄するための洗浄剤である。
【００１４】
本発明の洗浄剤の洗浄対象となる被洗浄物の代表的なものを具体的に例示すると、ポリマー化したプラスチックレンズ原料が表面に付着したプラスチックレンズ、ポリマー化しなかったプラスチックレンズ原料が表面に付着したプラスチックレンズ、離型材が付着したプラスチックレンズ、面取り時に生成した樹脂粉が付着したプラスチックレンズ、皮脂が付着したプラスチックレンズ、これらの汚れが複合して付着したプラスチックレンズを挙げることができる。
【００１５】
本発明の洗浄剤は、カオトロピックイオンを含有するｐＨが１２以上の水溶液からなる。カオトロピックイオンを含有することにより従来のプラスチックレンズ用洗浄剤と比べてプラスチックレンズ表面に付着した有機物の除去力が高くなり、また、一旦レンズから遊離した汚れが再付着し難くなり、リンス液も少なくて済む。更に、再付着が非常に少なくなることで、コーティング膜の密着性や膜厚の均一性が向上する。加えて、ｐＨが１２以上の水溶液とすることで、これまで洗浄が難しかったポリマー汚れを容易に除去することができるようになり、且つ、洗浄後のプラスチックレンズにコーティングを施した際にコーティング膜の密着性や膜厚の均一性が向上する。
【００１６】
このような優れた効果が得られる原因は定かではないが、プラスチックレンズ表面に付着したプラスチックレンズ原料、離型材、樹脂粉、皮脂等の有機物の水和水をカオトロピックイオンが取ることによって、有機物の立体構造が変化し、プラスチックレンズ表面から剥がれやすくなると共に、アルカリ水溶液の接触の仕方も均一になり、表面のプラスチックレンズポリマーが満遍なく部分的に切断され、ＯＨ基が生成することによって、コーティング膜の密着性や膜厚の均一性が向上するためであると推定される。
【００１７】
カオトロピックイオンとしては、陰イオンと陽イオンが知られているが、洗浄効果の観点から、カオトロピック陰イオンが好ましく用いられる。カオトロピック陰イオンとしては、例えばSCN−、I−、ClO4−、NO3−およびBr−を好ましいものとして挙げることができる。かかるカオトロピック陰イオンは、通常、塩として供給される。すなわち、本発明の洗浄剤は、通常、カオトロピックイオンの対イオンも含むことになる。このようなカオトロピック陰イオンを水中で生成する塩としては、例えば上記陰イオンのナトリウム塩、カリウム塩、アンモニウム塩等を好ましいものとして挙げることができる。
【００１８】
上記したような効果の観点から、本発明の洗浄剤に含まれるカオトロピックイオンの濃度は、０．０１モル／ｌ以上、特に０．０５〜３．０モル／ｌであるのが好ましく、０．１〜１．５モル／ｌであるのが最も好ましい。
【００１９】
本発明の洗浄剤のｐＨは１２以上であれば問題なく使用できるが、特に１３以上のｐＨを有するのが好適である。かかるｐＨの調整はアルカリ性化合物例えば苛性ソーダ、苛性カリの如き無機塩基あるいは水酸化テトラメチルアンモニウムの如き有機塩基の添加量を調整することにより制御することができる。これら塩基の濃度は、塩基の種類に応じてｐＨが上記範囲となるように適宜決定すればよいが、通常は、洗浄剤全体の質量を基準（１００質量％）として０．０１〜２５質量％、特に２〜２５質量％であるのが好適である。
【００２０】
本発明の洗浄剤はカオトロピックイオンを溶解し、所定のｐＨを実現するために水を含む。水の含有量は、通常は洗浄剤の総質量を基準として、６５質量％以上、特に７０〜９７質量％であるのが好適である。
【００２１】
また、本発明の洗浄剤においては、洗浄性能をより一層向上させるために、界面活性剤や有機溶剤、糖類、水溶性高分子等を添加しても良い。界面活性剤としては、例えば、ポリオキシエチレンアルキルエーテル型、ポリオキシエチレンノニルフェニルエーテル型等の非イオン性界面活性剤、ポリオキシエチレンラウリルエーテル酢酸、ドデシル硫酸ナトリウム等の陰イオン性界面活性剤等が挙げられる。有機溶剤としては、例えば、メタノール、ジメチルスルホキシド、ジプロピレングリコールモノメチルエーテル等の水溶性有機溶剤が挙げられる。糖類としては、例えば、グルコース、トレハロース、デキストラン、シクロデキストリン等が挙げられる。水溶性高分子としては、例えば、ポリエチレングリコール、ポリビニルアルコール、カルボキシメチルセルロース、ポリリン酸ナトリウム等が挙げられる。
【００２２】
本発明の洗浄剤を用いて前記したようなプラスチックレンズ表面を洗浄する方法は特に限定されず、従来の洗浄剤を用いた場合と同様にして行なうことができる。例えば、外部に洗浄液が漏洩しないような洗浄槽を設けて本発明の洗浄剤を溜めて、被洗浄物であるプラスチックレンズを浸漬し、付着物を除去すれば良い。この場合には、加熱、超音波などで洗浄を促進してもよい。被洗浄物は洗浄後に、イオン交換水やメタノール、イソプロピルアルコール等でリンスしてもよく、また、乾燥用エアー等の乾燥ラインを設けて被洗浄後の乾燥を行なってもよい。
【００２３】
このようにして洗浄されたプラスチックレンズは、ハードコート処理工程に供される。該工程は、従来の洗浄剤を用いて洗浄したプラスチックレンズを用いる場合と全く同様にして行うことができる。
【００２４】
以下、実施例によって本発明をさらに詳細に説明するが、本発明はこれらの実施例に限定されるものではない。
【００２５】
実施例１−４
表１の組成となるように洗浄剤を調製した。カオトロピックイオンとしては、SCN−またはI−を使用した。
【００２６】
洗浄剤の洗浄性能を評価するために、成形ガラス型を用いてＣＲ−３９モノマー（ＰＰＧ社製）をレンズの形に成型した後、該型から離型し、エッジ部分を面取りした。このように作製したプラスチックレンズ表面の付着物は、主にモノマー残渣、レンズ樹脂粉、皮脂、微量のポリマー化物であった。
【００２７】
プラスチックレンズ表面の洗浄性については、前記作製したプラスチックレンズを用い、各洗浄剤中に５０℃で５分間、超音波照射（４０ｋＨｚ，２００Ｗ）しながら浸漬し、次いで、蒸留水流水中で１０分間リンスした。その後、ゆっくりと取り出し、室温にて風乾し、汚れの除去状態を目視で観察し、評価した。評価は下記の基準にて行った。
【００２８】
（洗浄性の評価基準）
◎：レンズ表面にモノマー残渣、レンズ樹脂粉、皮脂、微量のポリマー化物が全く認められない
○：レンズ表面にモノマー残渣、レンズ樹脂粉、皮脂、微量のポリマー化物が殆んど認められない
△：レンズ表面にモノマー残渣、レンズ樹脂粉、皮脂、微量のポリマー化物が若干認められる
×：レンズ表面にモノマー残渣、レンズ樹脂粉、皮脂、微量のポリマー化物が相当数認められる
次に、洗浄後のプラスチックレンズについて次のようにしてハードコートを行い、ハードコート膜の膜厚均一性及び密着性を評価した。すなわち、洗浄後のプラスチックレンズをハードコート液５６Ｓ（トクヤマ社製）に一定の速度で浸漬し、１１０℃で６０分間乾燥することによりハードコートを行った。ハードコート膜の膜厚均一性は、膜厚測定計にて得られたハードコート膜の膜厚を測定することにより行った。また、ハードコート膜の密着性については、ハードコートされたプラスチックレンズの表面にかみそりで傷つけた後、セロテープ（登録商標）を貼り、それをいっきに剥がして、コート膜の剥がれ具合を目視にて観察し、評価した。これら物性の評価基準を以下に示す。
【００２９】
（ハードコート膜の膜厚均一性、密着性）
○：膜厚のばらつきが膜厚に対して５％以下であり、コート膜の密着性も良好である
△：コート膜の密着性は良好であるが、膜厚のばらつきが膜厚に対して５−１０％である
×：膜厚のばらつきが膜厚に対して１０％以上であるか又はコート膜の密着性が悪い。
結果を表１に示す。
【００３０】
なお、表中の略号は以下の成分を意味する。
ＴＭＡＨ：水酸化テトラメチルアンモニウム
ＮａＯＨ：水酸化ナトリウム
ＮａＳＣＮ：チオシアン酸ナトリウム
ＮａＩ：ヨウ化ナトリウム
ＮａＣｌ：塩化ナトリウム
Ｔｒｉｔｏｎ  Ｘ−１００：ポリオキシエチレンオクチルフェニルエーテル。
【００３１】
【表１】
0004758725.tif 000002
【００３２】
比較例１−４
実施例１−４で使用した洗浄剤の代わりに、洗浄剤として表１に示す組成のものを用いたこと以外は、実施例１と同様の方法で洗浄剤の洗浄力を評価した。結果を表１に示す。